(57)【特許請求の範囲】
【請求項１】
メルトブローン法で得られた繊維からなる繊維集合体であって、繊維集合体を構成する単一繊維の平均繊維径が３５〜８０μｍであり、且つ本数基準で９０％以上の繊維が平均２〜１０本単位で繊維の長さ方向に接着した少なくとも２本の繊維束を形成してなる、均一に分散した繊維集合体。
【請求項２】
繊維束の本数のばらつきが２〜６本の範囲である請求項１記載の繊維集合体。
【請求項３】
メルトブローン法により得られた高融点成分と低融点成分の熱可塑性樹脂からなる複合若しくは混合繊維で形成された請求項１に記載の繊維集合体。
【請求項４】
高融点成分と低融点成分の融点差が２０℃以上であり、該低融点成分の比率が５０％以上である請求項３記載の繊維集合体。
【請求項５】
請求項１〜４いずれか１項に記載の繊維集合体を用いて得られた円筒状カートリッジフィルター。
【請求項６】
外径５５〜２００ｍｍ、厚さ１５〜２０ｍｍであり、７０μｍの粒子の濾過精度が４０〜９０％、１１０μｍの粒子の濾過精度が６０〜９８％である請求項５の円筒状カーリッジフィルター。
【発明の詳細な説明】
【技術分野】
【０００１】
本発明は、メルトブローン法で得られる、フィルターの濾材に適した繊維集合体に関する。
【背景技術】
【０００２】
従来より、フィルターの濾材としては、安価で簡易的に生産できることからメルトブローン法で得られた微細繊維が好適に用いられている。メルトブローン法は、極細繊維の製造に特に適した紡糸法であって、極細繊維の製造を目的に一般に採用される方法であるとも言えるものである。このメルトブロー法で得られた微細繊維で構成されてなる濾材は、一般に、捕集可能な粒子径幅が狭く、一定の狭い粒径分布を持つ粒子を選択的に捕集する性能には優れたものである。このため、濾過対象物に含まれる粒子の粒子径に関する情報を予め知っておくことが、この濾材をより良く使いこなすうえでは有効である。言い換えると、メルトブローン法で得られた微細繊維で構成されてなる濾材は、その使用法が、ある意味制限的にならざるを得ないということである。
【０００３】
一方、一般的にメルトブローン法で繊維径の太い不織布を製造しようと思うと、紡糸温度を下げるか単孔あたりの吐出量を上げる必要があるが、どちらの手段を用いても紡糸時の背圧が上がってしまい、装置上限界がある。特に、太い繊維径を有する単糸を得るために、相応に紡糸温度を下げようとすると、紡糸時の熱風流量も下げる必要があり、これにより、予測できない複数の繊維同士が長さ方向に不規則に部分的に接着し合うこととなり、太い繊維径を有する単糸を工業的に得ることは困難であった。
【０００４】
ノズルから吐出される繊維を不規則に且つ局部的に接着させ、ガサガサした風合にすることで、ワイパー用の不織布に活用するものとして、特許文献１及び特許文献２には、ノズルの吐出孔間隔を狭くして、一部が相互に接着した連結を形成している連結繊維を含有する不織布に関するものが記載されている。この方法では、不規則かつ部分的に、見かけ上の繊維径が大きい繊維が得られるが、これらは、部分的に凝集し絡み合い融着接着した塊が突起物として不織布表面上に露出することとなり、この塊によって汚れの掻き取り効果に優れるというものである。しかし、不織布中に繊維が密な部分と疎な部分ができてしまう結果、不織布の外観が損なわれ、また、フィルターとして使用した場合には安定した捕集性能は得られるというものではなかった。
【先行技術文献】
【特許文献】
【０００５】
【特許文献１】特開２００４−３６０４１号公報
【特許文献２】特開２００４−７６２４８号公報
【発明の概要】
【発明が解決しようとする課題】
【０００６】
本発明は、メルトブローン法で得られ、フィルターに用いた時に、幅広い濾過性能を有する繊維集合体を提供することを課題とするものであり、特に、２本以上の繊維束からなり、繊維束の本数のばらつきが小さいメルトブローン繊維からなる、一般的なメルトブローン用紡糸ノズルを用いて簡便に生産することが可能な繊維集合体及びそれを用いたフィルターを提供することを課題とする。
【課題を解決するための手段】
【０００７】
本発明者らは、効率的かつ工業的に、見かけの繊維径が大きい繊維が特定の高率で含まれてなる特殊な不織布を、既存のメルトブロー紡糸装置を用いて製造する方法を見い出し、更に、係る方法で得られた不織布が、予期せず、幅広い粒子径を持つ粒子を含む対象物の濾過性能に優れていることを見出して、本発明を完成するに至った。
【０００８】
即ち、本発明は、メルトブローン法では従来制御し難くかった、太い繊維径で構成された粗い不織布等の繊維集合体を、繊維同士を長さ方向に接着（ローピング）させることで、繊維径１００μｍ以下の繊維束を殆ど含まず、且つ安価で簡易的な方法で安定した性能を得ることができる繊維構造体の提供を可能とする。
【０００９】
本発明において、「繊維集合体」とは、ウェブ、不織布、織物等を言う。
【００１０】
本発明のメルトブローン繊維集合体は、構成する繊維同士が複数本長さ方向に接着（ローピング）され、２本以上接着した繊維が全体の９０％以上を占めたものである。
【００１１】
該繊維集合体を構成する単一繊維の平均繊維径は３５〜８０μｍであり、４０〜７０μｍが好ましく、より好ましくは５５〜６５μｍ前後である。単繊維の繊維径が細過ぎると、繊維同士を接着させる効果が小さくなり、また太すぎると、生産性が悪くなると同時に、繊維同士を接着させる本数のばらつきが大きくなり、安定した性能が得られない。
【００１２】
本発明の接着した繊維（ローピング）の平均接着本数は２〜１０本であり、３〜６本が好ましい。この繊維同士の接着は、樹脂の溶融によってなされ、少なくとも、単繊維の長さの３／４以上、長さ方法に接着していることが好ましい。より好ましくは、長さ方向に略全体が接着していることである。２本以上の繊維が接着して繊維束を形成していることに本発明の意味があり、繊維束が適度な繊維の本数の範囲で構成されることにより、繊維束が大きな平板（フィルム）状あるいは大きな棒状になることなく繊維集合体が均一になり（不織布にした場合ムラができない）、濾過性能が保たれる。
【００１３】
また、接着した繊維の本数のばらつきは２〜６本が好ましく、２〜４本がより好ましい。繊維束を構成する繊維の本数に加えて、繊維束にばらつきが生じる場合は２本以上であり、ばらつきが６本以内であれば、繊維束の径のばらつきも大きすぎず、濾過性能が保たれる。
【発明の効果】
【００１４】
本発明のメルトブローン法で得られた繊維構造体は、円筒形カートリッジフィルターに成形することにより、安定して、幅広い粒子径を持つ粒子を効率よく捕集できる、従来になく濾過性能に優れたフィルターを得ることが可能となる。
【図面の簡単な説明】
【００１５】
【図１】繊維束径測定方法を示す。
【図２】メルトブローン用金型のノズル孔埋めパターンを例示する。
【図３】ノズル孔間隔、一定個数おきにピッチを変更した例を示す。
【図４】本発明の一例における均一分散した繊維束の模式図である。
【図５】本発明に適用できない、疎な部分と密な部分が存在する繊維束の模式図である。
【図６】フィルターの濾過性能を示すグラフであり、Ａは本発明の一例を示し、Ｂは従来例を示す。
【発明を実施するための形態】
【００１６】
本発明において、一つの繊維束の繊維径は１５０〜５００μｍが好ましい。１５０μｍ以上の場合、単一繊維の繊維径が十分であることを意味しており、また、５００μｍ以下の場合は繊維束が大きな平板状あるいは大きな棒状になることなく繊維集合体が均一になるので、この範囲であれば有効な濾過性能が得られる。ここで言う繊維束の「繊維径」とは、図１に示すように、一つの繊維束の長さ方向と直角する断面において、繊維束の外周における最も離れた端部同士を結ぶ直線の長さである。
【００１７】
本発明の接着した繊維は繊維全体の９０％以上を占めていることが好ましい。９０％以上である場合、繊維径のばらつきが適切な範囲に保たれ、繊維集合体をフィルターに加工した場合、濾過性能が好適なフィルターが得られる。
【００１８】
本発明の繊維は熱可塑性樹脂から成るものであるが、該繊維を構成する樹脂としては、ポリアミド、ポリエステル、低融点共重合ポリエステル、ポリビニリデンクロライド、ポリビニルアセテート、ポリスチレン、ポリウレタンエラストマー、ポリエステルエラストマー、ポリプロピレン、ポリエチレン、共重合ポリプロピレン等の組み合わせまたはこれらの混合物を例示できる。単一の樹脂成分で構成された単一成分繊維であってもよく、二成分以上の樹脂成分で構成された複合繊維であってもよい。また、単一成分繊維および複合繊維からなる群から選ばれた少なくとも２つの繊維が混合された混合繊維であってもよい。複合繊維及び混合繊維を構成する二成分以上の樹脂成分において、融点差は、少なくとも２０℃以上であることが好ましい。融点差が２０℃未満であると熱接合成形時、高融点成分も軟化ないし溶融しフィルム化してしまう。カートリッジフィルターがフィルム化して孔径が潰れてしまうと、通水性低下など濾過精度に大きい影響が出て好ましくない。繊維の形状は限定されず、円形、非円形などであってもよい。
【００１９】
ここでいう融点とは、一般的には示差走査熱量計（DSC）での測定が可能で、吸熱ピークとして現れる。非晶性の低融点共重合ポリエステル等の場合、融点が必ずしも明確に現れない為、一般的に言われている軟化点で代用され、測定には示差熱分析（DTA）等を利用する。
【００２０】
本発明において、混合繊維及び複合繊維を構成する各々の樹脂成分の組み合わせとしては、融点の異なる二種のポリプロピレン、ポリエチレンとポリプロピレン、低融点共重合ポリエステルとポリエステル、ポリエチレンとポリエステル等が例示できるが、これらに限定されるものではない。
【００２１】
なお、繊維同士の接着性及びフィルター等の成形性という点から、混合繊維の場合、低融点成分の比率は５０wt％以上、７０wt％未満であるのが好ましく、複合繊維の場合、低融点成分の比率は３０wt％以上、７０wt％未満であるのが好ましい。複合繊維の形態は限定されず、同心鞘芯、偏心鞘芯、並列構造などのいずれであってもよい。
【００２２】
カートリッジフィルターの熱接合成形は、例えば、複合繊維を使用する場合、メルトブローン法による繊維のウェブを、低融点成分の繊維の融点より高い温度で加熱し、低融点成分が熱接合することにより、円筒状カートリッジフィルターを製造する。ウェブはコンベアー、加熱機及び巻き取り機のある成形装置を用いて、紡糸後ウェブを連続して加熱しながら芯に巻き付けて熱接合成形をする方法、ウェブを芯に巻き取りその後ウェブを繰り出し芯に巻き付けて熱接合成形する方法、ウェブを加熱溶融し、一旦、不織布として巻き取り、その後この不織布を再度加熱溶融状態で芯に巻き付けて熱接合成形する方法がある。なお、金属製の中芯等は成形後抜き取る。
【００２３】
この一旦不織布とする方法は、ウェブのメルトブローン法の繊維を熱接合することで面状の不織布とし、その後この不織布を再度加熱し、溶融状態で芯に巻き付け、巻かれた不織布と巻かれた不織布を熱接合成形し、円筒状カートリッジフィルターとする方法である。
【００２４】
ウェブの加熱方法としては、熱エンボス法、熱カレンダー法、熱風法、超音波接合法、遠赤外加熱法等がある。
【００２５】
本発明のメルトブローン繊維構造体を得る方法として、紡糸ノズルの孔を２個以上間隔で埋めたものを使用する。埋める孔の間隔は、繊維を接合させる本数に応じて決定され、図２に示すように、３個おきに１個若しくは４個おきに２個等、意図的に接合させる繊維の本数を制御することができる。但し、孔埋めの個数がノズル全体の１／３以上になると、紡糸時の背圧が上がり過ぎる為、１／４前後になるようにすることが最も好ましい。紡糸ノズルの孔を埋めるために使用する材料は、ノズルと同一材料を使用することが好ましく、例えば、ＳＵＳ６３０を挙げることができる。また、孔を埋める方法としては、ピン状の成形体を孔に充填した後に溶接する方法などが例示できる。充填された孔は、使用後、改めて開孔することによって、復元することが可能であり、必要によって、別の孔間隔で孔埋めが行われる。
【００２６】
紡糸ノズルの吐出孔間隔を、図３に示すように、所望の間隔に変えることで本発明の繊維構造体は得られるが、この方法では、繊維を接着させたい本数毎に、ノズルを製作する必要があり非常に費用がかかる。しかし、前述の如く、適当な間隔で孔埋めする方法（図２参照）であれば、既存のノズルを用いて、あまり費用をかけずに、繊維を設計通りの本数に接着させることが可能となる。
【００２７】
紡糸ノズルの吐出孔径は、０．５ｍｍ以上が好ましい。０．５ｍｍ以上であれば、単繊維の繊維径を十分な太さに保つのが容易である。繊維を太くする方法としては、紡糸温度を下げることが挙げられるが、紡糸温度を下げることで紡糸時の背圧が上昇することから、吐出量を下げる必要がある。しかしながら、吐出孔径が０．５ｍｍ以上であれば、単孔当たりの吐出量は十分であり、繊維径が十分な太さに保つための調整も容易である。また、吐出孔径が０．８ｍｍ以内であれば吐出孔数を少なくする必要もないので好ましい。
【００２８】
本発明のメルトブローン法は、繊維を接着させる為に、複合ノズルを使用することが好ましいが、混繊ノズルであってもよい。
【００２９】
本発明の繊維構造体を構成する繊維束は、図４のように均一に分散しており、カートリッジフィルターに成形すると、良好な濾過性能を示すが、紡糸後にクエンチ等を使用することにより、その分散性をより向上させることができる。これに対して、繊維が長さ方向に接着していない部分が生じたり、単一繊維の太さが太すぎて全本数が減少するなどすると、図５のように繊維束の分散が悪く、性能にばらつきを生じる。特にカートリッジフィルターに成形した場合、部分的に繊維が集中した箇所があると、濾過性能にばらつきを生じ易い。
【００３０】
カートリッジフィルターは、通常、内径２５ｍｍ〜１６０ｍｍ、外径５５ｍｍ〜２００ｍｍで、厚さ１５ｍｍ〜２０ｍｍ程度の中空円筒状に成形されるのが、本発明では、繊維束の本数のばらつきを抑え、且つ束にすることで繊維の表面積が大きくなる為、図６のＡのように、比較的広い範囲で濾過性能を発揮することができるものとなる。これに対して、従来のフィルターでは、図６のＢのように、粒子径が特定の範囲である固有の粒子しか捕獲できなかった。
【００３１】
本発明では、カートリッジフィルターに成形した時の濾過性能として、７０μｍの粒子の濾過精度は４０％以上、１１０μｍの粒子の濾過精度は６０％以上であるのが好ましく、濾過精度がこの範囲内であるほど、フィルターの機能が発揮され易い。なお、７０μｍと１１０μｍの粒子での濾過精度の差が１０〜２５％であることが好ましい。
【実施例】
【００３２】
以下、本発明のメルトブローン不織布及びこれを用いたフィルターの実施例及び比較例を説明する。なお、実施例等の結果を示す表１のデータは、下記の方法で評価したものである。
【００３３】
濾過精度：
循環式濾過性能試験機のハウジングに、カートリッジフィルター１本を取り付け、５０リットル用水槽からポンプで通水循環する。流量を毎分３０リットルに調節後、水槽の試験粉体として基礎物性用標準粉体であるＪＩＳ粉体７種を毎分０．２ｇで連続添加し、添加開始から５分後に原液と濾液を採取し、原液に含まれる粒子の個数（Ａ）を光散乱式粒子検出器を用いて計測し、フィルターが捕集した粒子の個数（Ｂ）と比較して、式＝（Ｂ／Ａ×１００％）により算出した値を濾過精度とした。
【００３４】
単一繊維の平均繊維径：
電子顕微鏡で撮影した繊維の断面より、１本当たりの繊維の長さ方向と直角方向の長さ（直径）を１００本計測し、算術平均値を平均繊維径とした。この計算は、Scion Corporation社の画像処理ソフト「Scion Image」を使用して行った。
【００３５】
平均接着本数及びばらつき：
繊維断面を電子顕微鏡で撮影し、その画像より５０束の繊維を無作為に選び、接着本数を計測し、算術平均値を平均接着本数、標準偏差をばらつきとした。この計算は、Scion Corporation社の画像処理ソフト「Scion Image」を使用して行った。
【００３６】
接着比率：
不織布を任意の場所１０箇所で５ｃｍ×５ｃｍにカットしサンプリングする。サンプリングした不織布の繊維を電子顕微鏡で観察する。各場所で撮影した顕微鏡写真より長さ方向に接着（ローピング）した繊維の数Ａを計測する。長さ方向に接着（ローピング）していない繊維の数Ｂとの比：Ｃ％（＝Ａ／（Ａ＋Ｂ）×１００）を接着比率として算出した。
【００３７】
フィルターの外観評価：
成形加工したフィルターの表面状態が、比較的良好な場合は：○、表面に凹凸が顕著に出て粗い感じがする場合を：△、繊維に斑があり繊維が集中している部分と疎な部分が見られる場合を：×と判定した。
【００３８】
＜実施例１＞
孔径０．５ｍｍピッチ間隔３ｍｍの並列型（Ｓ／Ｓ型）メルトブローン用金型の孔を３個おきに埋めたものを用いて、日本ポリプロ社製で融点１６５℃、メルトフロ−レ−トが１６（ｇ／１０min、２３０℃）のポリプロピレンと、日本ポリプロ社製で融点１３５℃、メルトフロ−レ−トが１６（ｇ／１０min、２３０℃）のポリプロピレンを、温度２６５／２３０℃複合比５０／５０で紡糸し、４００℃の高圧空気を導入し金網コンベアー上に吹き付け不織布を得た。得られた不織布の平均繊維径は６３μｍ、目付５０．０ｇ／ｍ２であった。この不織布を電子顕微鏡で観察したところ、繊維は長さ方向に接着（ローピング）して繊維束を形成しており、繊維が２本以上長さ方向に接着している割合は９８％であった。この不織布をコンベアを備えたスルーエアー装置に通し、１３５℃で加熱溶融して、外径３０ｍｍφの金属性中芯に巻き取り成形し、外径６２ｍｍφ、内径３０ｍｍφ、長さ２５０ｍｍの円筒形カートリッジフィルターを作製した。このカートリッジフィルターの濾過性能を測定したところ、濾過精度は６０μｍの粒子で６８％、７０μｍの粒子で７５％、１１０μｍ粒子で９３％と、幅広い粒子径を持つ粒子を非常に効率よく捕集できるものであった。
【００３９】
＜実施例２＞
実施例１と同様のポリプロピレンを用いて、４個おきに穴埋めした並列型メルトブローン用口金を用い、実施例１と同条件で不織布を得た。この不織布の平均繊維径は６４μｍ、電子顕微鏡で観察すると、繊維が２本以上長さ方向に接着している割合は９９％であった。この不織布を実施例１と同様にスルーエアー装置に通し、カートリッジフィルターを得た。得られたフィルターの濾過精度は６０μｍの粒子で６２％、７０μｍの粒子で７０％、１１０μｍの粒子で８５％と、幅広い粒子径を持つ粒子を非常に効率よく捕集できるものであった。
【００４０】
＜実施例３＞
実施例１と同様のポリプロピレンを用いて、孔径０.５mmピッチ間隔３mmの混繊型メルトブローン用金型の孔を３個おきに埋めたものを用いて、実施例１より紡糸温度を−１０℃、熱風温度を−１５℃で不織布を得た。この不織布の平均繊維径は６７μｍ、電子顕微鏡で観察すると、繊維が２本以上長さ方向に接着している割合は９７％であった。この不織布を実施例１と同様にスルーエアー装置に通し、カートリッジフィルターを得た。得られたフィルターの濾過性能は６０μｍの粒子で５４％、７０μｍの粒子で５８％、１１０μｍの粒子で７２％と、幅広い粒子径を持つ粒子を非常に効率よく捕集できるものであった。
【００４１】
＜比較例１＞
実施例１と同様のポリプロピレンを用いて、孔埋めしていない並列型メルトブローン用口金を用い、実施例１より紡糸温度を＋１５℃、熱風温度を＋２０℃で不織布を得た。この不織布の平均繊維径は３４μｍ、電子顕微鏡で観察すると、繊維が２本以上長さ方向に接着している割合は８８％であった。この不織布を実施例１と同様にスルーエアー装置に通し、カートリッジフィルターを得た。得られたフィルターの濾過精度は６０μｍの粒子で４０％、７０μｍの粒子で６７％、１１０μｍの粒子で９９％であり、７０μｍの粒子と１１０μｍの粒子の濾過精度の差が３０％を越えるものとなり、幅広い粒子径を持つ粒子の捕獲には問題があるものとなった。
【００４２】
＜比較例２＞
実施例１と同様のポリプロピレンを用いて、孔埋めしていない並列型メルトブローン用口金を用い、実施例１より紡糸温度を−２０℃、熱風温度を−３０℃で不織布を得た。この不織布の平均繊維径は９７μｍ、電子顕微鏡で観察すると、繊維が２本以上長さ方向に接着している割合は９９％以上であった。この不織布を実施例１と同様にスルーエアー装置に通し、カートリッジフィルターを得た。得られたフィルターの濾過精度は６０μｍの粒子で２５％、７０μｍの粒子で４０％、１１０μｍの粒子で４９％であり、濾過精度に欠けるものであった。
【００４３】
＜実施例４＞
実施例１と同様のポリプロピレンを用いて、孔径０．５ｍｍピッチ間隔１．５ｍｍの並列型メルトブローン用金型で、実施例１と同条件で不織布を得た。この不織布の平均繊維径は６２μｍ、電子顕微鏡で観察すると、繊維が２本以上長さ方向に接着している割合は９９％であった。この不織布を実施例１と同様にスルーエアー装置に通し、カートリッジフィルターを得た。得られたフィルターの濾過精度は６０μｍの粒子で６０％、７０μｍの粒子で７０％、１１０μｍの粒子で８０％と、幅広い粒子径を持つ粒子を非常に効率よく捕集できるものであった。
【００４４】
＜実施例５＞
孔径０．８ｍｍピッチ間隔４ｍｍの並列型メルトブローン用金型の孔を３個おきに埋めたものを用いて、実施例１と同様のポリプロピレンを用い、実施例１と同条件で不織布を得た。この不織布の平均繊維径は６７μｍ、電子顕微鏡で観察すると、繊維が２本以上長さ方向に接着している割合は９９％であった。この不織布を実施例１と同様にスルーエアー装置に通し、カートリッジフィルターを得た。得られたフィルターの濾過精度は６０μｍの粒子で５８％、７０μｍの粒子で６６％、１１０μｍの粒子で８０％と、幅広い粒子径を持つ粒子を非常に効率よく捕集できるものであった。
【００４５】
＜実施例６＞
実施例１と同様のポリプロピレン及び並列型メルトブローン用金型を用い、複合比３０／７０で、実施例１と同条件で不織布を得た。この不織布の平均繊維径は５８μｍ、電子顕微鏡で観察すると、繊維が２本以上長さ方向に接着している割合は９９％であった。この不織布を実施例１と同様にスルーエアー装置に通し、カートリッジフィルターを得た。得られたフィルターの濾過精度は６０μｍの粒子で６５％、７０μｍの粒子で７３％、１１０μｍの粒子で９０％と、幅広い粒子径を持つ粒子を非常に効率よく捕集できるものであった。
【００４６】
＜実施例７＞
日本ＰＰ製で融点１６５℃、メルトフロ−レ−トが１６（ｇ／１０min、２３０℃）のポリプロピレンと、京葉ポリエチレン製で融点１３０℃、メルトインデックスが１７（ｇ／１０min、１８０℃）のポリエチレンを、実施例１と同様の並列型メルトブローン用口金を用いて、実施例１と同条件で不織布を得た。この不織布の平均繊維径は５５μｍ、電子顕微鏡で観察すると、繊維が２本以上長さ方向に接着している割合は９８％であった。この不織布を実施例１と同様にスルーエアー装置に通し、カートリッジフィルターを得た。得られたフィルターの濾過精度は６０μｍの粒子で６０％、７０μｍの粒子で７１％、１１０μｍの粒子で９０％と、幅広い粒子径を持つ粒子を非常に効率よく捕集できるものであった。
【００４７】
【表１】
0005489793.tif 000002
【図１】
0005489793.tif 000003
【図２】
0005489793.tif 000004
【図３】
0005489793.tif 000005
【図４】
0005489793.tif 000006
【図５】
0005489793.tif 000007
【図６】
0005489793.tif 000008